(57)【要約】【課題】燃料電池の出力低下を抑制しつつ、耐久性に優れる燃料電池を提供すること。【解決手段】電解質層４と、前記電解質層４を挟んで対向配置され、液体燃料が供給される燃料側電極２、および、酸素が供給される酸素側電極３とを備える燃料電池１において、電解質層４は、アニオン交換膜であり、液体燃料は、少なくとも水素および窒素を含有する化合物を含み、燃料側電極２は、ニオブ酸化物とニッケル酸化物とを含み、ニッケル酸化物中のニッケルに対するニオブ酸化物中のニオブの比率（ニオブ／ニッケル）が、０を超過し、０．５未満である。【選択図】図１
2018049693.tif 000002
【特許請求の範囲】
【請求項１】
電解質層と、前記電解質層を挟んで対向配置され、液体燃料が供給される燃料側電極、および、酸素が供給される酸素側電極とを備える燃料電池において、
前記電解質層は、アニオン交換膜であり、
前記液体燃料は、少なくとも水素および窒素を含有する化合物を含み、
前記燃料側電極は、ニオブ酸化物とニッケル酸化物とを含み、
前記ニッケル酸化物中のニッケルに対する前記ニオブ酸化物中のニオブの比率（ニオブ／ニッケル）が、０を超過し、０．５未満であることを特徴とする、燃料電池。
【発明の詳細な説明】
【技術分野】
【０００１】
本発明は、燃料電池に関し、より詳しくは、固体高分子型燃料電池に関する。
【背景技術】
【０００２】
現在まで、燃料電池としては、アルカリ型（ＡＦＣ）、固体高分子型（ＰＥＦＣ）、リン酸型（ＰＡＦＣ）、溶融炭酸塩型（ＭＣＦＣ）、固体電解質型（ＳＯＦＣ）などの各種のものが知られている。なかでも、固体高分子型燃料電池は、比較的低温で運転できることから、例えば、自動車用途などの、各種用途での使用が検討されている。
【０００３】
例えば、固体高分子型燃料電池は、燃料が供給される燃料側電極（アノード）と、酸素が供給される酸素側電極（カソード）とを備えており、これらの電極は、固体高分子膜からなる電解質層を挟んで対向配置されている。
【０００４】
このような燃料電池では、通常、発電の効率化を図るため、各電極に金属触媒が含有されており、具体的には、アノードにおける金属触媒として、ニッケルを用いることが知られている（例えば、非特許文献１参照。）。
【０００５】
また、燃料電池では、金属触媒をカーボンなどの担体に担持させて用いることや、例えば、そのような金属触媒を焼成して用いることも知られている。
【先行技術文献】
【非特許文献】
【０００６】
【非特許文献１】Ｊｏｕｒｎａｌ  ｏｆ  Ｅｌｅｃｔｒｏｃｈｅｍｉｃａｌ  Ｓｏｃｉｅｔｙ，  ２００９年，１５６（４），Ｂ５０９−Ｂ５１２
【発明の概要】
【発明が解決しようとする課題】
【０００７】
一方、燃料電池の燃料側電極は、燃料電池の使用に伴って劣化する場合がある。
【０００８】
具体的には、液体燃料としてヒドラジン（ＮＨ２ＮＨ２）を用いた場合には、燃料電池の稼働中に、過酸化水素が発生し、これにより、燃料電池が劣化するという不具合がある。
【０００９】
また、このような不具合を解消するために、低濃度の液体燃料を使用することも検討される。しかし、このような場合には、液体燃料が低濃度であるので、燃料電池の出力が低下するという不具合がある。
【００１０】
そこで、本発明の目的は、燃料電池の出力低下を抑制しつつ、耐久性に優れる燃料電池を提供することにある。
【課題を解決するための手段】
【００１１】
本発明[１]は、電解質層と、前記電解質層を挟んで対向配置され、液体燃料が供給される燃料側電極、および、酸素が供給される酸素側電極とを備える燃料電池において、前記電解質層は、アニオン交換膜であり、前記液体燃料は、少なくとも水素および窒素を含有する化合物を含み、前記燃料側電極は、ニオブ酸化物とニッケル酸化物とを含み、ニッケル酸化物中のニッケルに対するニオブ酸化物中のニオブの比率（ニオブ／ニッケル）が、０を超過し、０．５未満である、燃料電池を含んでいる。
【発明の効果】
【００１２】
本発明の燃料電池によれば、燃料側電極が、ニオブ酸化物とニッケル酸化物を含み、ニッケル酸化物中のニッケルに対するニオブ酸化物中のニオブの比率（ニオブ／ニッケル）が、０を超過し、０．５未満であるので、燃料電池の出力低下を抑制しつつ、燃料電池における耐久性の向上を図ることができる。
【図面の簡単な説明】
【００１３】
【図１】図１は、本発明の燃料電池の一実施形態を示す概略構成図である。
【図２】図２は、各実施例および各比較例のそれぞれの金属酸化物触媒によって製造した触媒層の耐久性を評価した場合の、時間と電流密度との関係を示すグラフである。
【図３】図３は、図２に示すグラフ中の各実施例および各比較例の０〜１４５時間における電流値の変化率（電流維持率）を示すグラフである。
【発明を実施するための形態】
【００１４】
図１において、この燃料電池１は、燃料電池セルＳを備えており、燃料電池セルＳは、燃料側電極２、酸素側電極３および電解質層４を備え、燃料側電極２および酸素側電極３が、それらの間に電解質層４を挟んだ状態で、対向配置されている。換言すれば、燃料電池セルＳは、電解質層４と、電解質層４を挟んで対向配置される燃料側電極２および酸素側電極３とを備えている。
【００１５】
燃料側電極２は、電解質層４の一方の面に対向接触されている。この燃料側電極２は、金属酸化物触媒として、ニオブ酸化物とニッケル酸化物とを含んでいる。好ましくは、金属酸化物触媒は、ニオブ酸化物とニッケル酸化物とからなる。
【００１６】
なお、金属酸化物触媒は、ニッケル金属単体を含まない。
【００１７】
このような金属酸化物触媒を製造するには、例えば、まず、ニッケル塩を含むニッケル塩溶液を調製し、次いで、そのニッケル塩溶液に、ニオブ酸化物を添加し、その後、乾燥および焼成する。
【００１８】
より具体的には、金属酸化物触媒を製造するには、例えば、まず、ニッケル塩を、溶剤に配合させ、ニッケル塩溶液を調製する。
【００１９】
ニッケル塩としては、例えば、ニッケルの無機金属塩、ニッケルの有機金属塩などが挙げられる。
【００２０】
ニッケルの無機金属塩としては、例えば、硫酸塩、硝酸塩、リン酸塩などの無機酸塩、例えば、塩化物、アンモニウム塩などが挙げられる。
【００２１】
ニッケルの有機金属塩としては、例えば、酢酸塩、プロピオン酸塩などから形成されるニッケルのカルボン酸塩、例えば、下記一般式（１）で示されるβ−ジケトン化合物またはβ−ケトエステル化合物、および／または、下記一般式（２）で示されるβ−ジカルボン酸エステル化合物から形成されるニッケルの金属キレート錯体などが挙げられる。
【００２２】
Ｒ１ＣＯＣＨＲ３ＣＯＲ２            （１）
（式中、Ｒ１は、炭素数１〜６のアルキル基、炭素数１〜６のフルオロアルキル基またはアリール基を示し、Ｒ２は、炭素数１〜６のアルキル基、炭素数１〜６のフルオロアルキル基、アリール基または炭素数１〜４のアルコキシ基を示し、Ｒ３は、水素原子または炭素数１〜４のアルキル基を示す。）
Ｒ５ＣＨ（ＣＯＲ４）２            （２）
（式中、Ｒ４は、炭素数１〜６のアルキル基を示し、Ｒ５は、水素原子または炭素数１〜４のアルキル基を示す。）
上記一般式（１）および上記一般式（２）中、Ｒ１、Ｒ２およびＲ４の炭素数１〜６のアルキル基としては、例えば、メチル、エチル、プロピル、イソプロピル、ｎ−ブチル、ｓ−ブチル、ｔ−ブチル、ｔ−アミル、ｔ−ヘキシルなどが挙げられる。また、Ｒ３およびＲ５の炭素数１〜４のアルキル基としては、例えば、メチル、エチル、プロピル、イソプロピル、ｎ−ブチル、ｓ−ブチル、ｔ−ブチルなどが挙げられる。
【００２３】
上記一般式（１）中、Ｒ１およびＲ２の炭素数１〜６のフルオロアルキル基としては、例えば、トリフルオロメチルなどが挙げられる。また、Ｒ１およびＲ２のアリール基としては、例えば、フェニルが挙げられる。また、Ｒ１の炭素数１〜４のアルコキシ基としては、例えば、メトキシ、エトキシ、プロポキシ、イソプロポキシ、ｎ−ブトキシ、ｓ−ブトキシ、ｔ−ブトキシなどが挙げられる。
【００２４】
β−ジケトン化合物は、より具体的には、例えば、２，４−ペンタンジオン、２，４−ヘキサンジオン、２，２−ジメチル−３，５−ヘキサンジオン、１−フェニル−１，３−ブタンジオン、１−トリフルオロメチル−１，３−ブタンジオン、ヘキサフルオロアセチルアセトン、１，３−ジフェニル−１，３−プロパンジオン、ジピバロイルメタンなどが挙げられる。
【００２５】
また、β−ケトエステル化合物は、より具体的には、例えば、メチルアセトアセテート、エチルアセトアセテート、ｔ−ブチルアセトアセテートなどが挙げられる。
【００２６】
また、β−ジカルボン酸エステル化合物は、より具体的には、例えば、マロン酸ジメチル、マロン酸ジエチルなどが挙げられる。
【００２７】
これらニッケル塩は、単独使用または２種類以上併用することができる。
【００２８】
ニッケル塩として、好ましくは、ニッケルの無機金属塩、より好ましくは、ニッケルの無機酸塩、さらに好ましくは、ニッケルの硝酸塩が挙げられる。
【００２９】
溶剤としては、例えば、水、アルコール類（例えば、２−プロパノールなど）、エーテル類（例えば、テトラヒドロフラン（ＴＨＦ）など）、ケトン類、エステル類、脂肪族炭化水素類、芳香族炭化水素類などが挙げられる。
【００３０】
これら溶剤は、単独使用または２種類以上併用することができる。
【００３１】
溶剤として、好ましくは、水、アルコール類、エーテル類などが挙げられる。
【００３２】
この場合には、ニッケル塩溶液中のニッケル塩濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．３ｍｏｌ／Ｌ以下である。
【００３３】
次いで、得られたニッケル塩溶液に、ニオブ酸化物を配合する。
【００３４】
ニオブ酸化物としては、例えば、酸化ニオブ（ＩＩ）、酸化ニオブ（ＩＩＩ）、酸化ニオブ（ＩＶ）などが挙げられる。
【００３５】
これらニオブ酸化物は、単独使用または２種類以上併用することができる。
【００３６】
ニオブ酸化物として、好ましくは、酸化ニオブ（ＩＶ）が挙げられる。
【００３７】
これらのニオブ酸化物は、固体として配合してもよく、予め調製された分散液（ゾル）として配合してもよい。好ましくは、水分散液（ゾル）として配合する。
【００３８】
これにより、分散液（ニオブ酸化物と、ニッケル塩と、溶剤との混合物）が得られる。
【００３９】
得られる分散液（ニオブ酸化物と、ニッケル塩と、溶剤との混合物）において、ニッケル塩の濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．１ｍｏｌ／Ｌ以下である。
【００４０】
得られる分散液（ニオブ酸化物と、ニッケル塩と、溶剤との混合物）において、ニオブ酸化物の濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．１ｍｏｌ／Ｌ以下である。
【００４１】
また、分散液（ニオブ酸化物と、ニッケル塩と、溶剤との混合物）において、ニオブ酸化物と、ニッケル塩との濃度（総量）は、例えば、０．０００１ｍｏｌ／Ｌ以上、好ましくは、０．０１ｍｏｌ／Ｌ以上であり、また、例えば、５ｍｏｌ／Ｌ以下、好ましくは、１ｍｏｌ／Ｌ以下である。
【００４２】
次いで、例えば、常温乾燥、加熱乾燥、真空（凍結）乾燥などの公知の方法により、溶剤を除去し、乾燥粉末を得る。
【００４３】
具体的には、例えば、分散液を常温乾燥させ、次いで、真空乾燥する。
【００４４】
乾燥条件としては、乾燥温度が、例えば、１０℃以上、好ましくは、５０℃以上であり、例えば、１２０℃以下、好ましくは、１００℃以下である。また、乾燥時間が、例えば、５時間以上、好ましくは、８時間以上であり、例えば、２４時間以下、好ましくは、１５時間以下である。
【００４５】
真空乾燥条件としては、例えば、１０℃以上、好ましくは、５０℃以上であり、例えば、１２０℃以下、好ましくは、１００℃以下である。また、乾燥時間が、例えば、５時間以上、好ましくは、８時間以上であり、例えば、２４時間以下、好ましくは、１８時間以下である。
【００４６】
これにより、乾燥粉末が得られる。
【００４７】
次いで、得られた乾燥粉末を、焼成する。これにより、ニッケルが酸化され、例えば、酸化ニッケル（ＩＩ）などのニッケル酸化物が得られる。
【００４８】
焼成条件としては、焼成温度が、例えば、８００℃未満、好ましくは、７００℃以下、より好ましくは、６００℃未満、さらに好ましくは、５００℃以下、とりわけ好ましくは、４５０℃以下であり、通常、２００℃以上、好ましくは、３００℃以上であり、また、焼成時間が、例えば、０．２時間以上、好ましくは、０．５時間以上であり、例えば、６時間以下、好ましくは、４時間以下である。
【００４９】
より詳しくは、焼成温度が比較的高いほど、ニッケルが酸化されにくく、焼成温度が比較的低いほど、ニッケルは酸化されやすくなる。
【００５０】
焼成温度が上記の範囲内にあれば、ニッケルが十分に酸化され、ニッケル酸化物が得られる。
【００５１】
なお、上記焼成においては、ニオブと、ニッケルとは合金化されることなく、ニオブ酸化物と、ニッケル酸化物は、それぞれ独立して存在する。
【００５２】
また、本発明においては、ニオブ酸化物と、ニッケル酸化物とをカーボンに担持させることもできる。
【００５３】
ニオブ酸化物と、ニッケル酸化物とをカーボンに担持させるには、例えば、まず、カーボンを溶剤に分散させて分散液を調製し、次いで、その分散液に、ニッケル塩（ニッケル塩溶液）を配合し、次いで、その分散液に、ニオブ酸化物を配合する。
【００５４】
カーボンとしては、例えば、カーボンブラック、ケッチェンブラック、アセチレンブラックなどが挙げられ、好ましくは、ケッチェンブラックが挙げられる。
【００５５】
これらカーボンは、単独使用または２種以上を併用することができる。
【００５６】
分散液（ニオブ酸化物と、ニッケル塩と、カーボンと、溶剤との混合物）において、ニオブ酸化物の濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．１ｍｏｌ／Ｌ以下である。
【００５７】
また、分散液（ニオブ酸化物と、ニッケル塩と、カーボンと、溶剤との混合物）において、ニッケル塩の濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．３ｍｏｌ／Ｌ以下である。
【００５８】
分散液（ニオブ酸化物と、ニッケル塩と、カーボンと、溶剤との混合物）において、カーボンの濃度は、例えば、０．０００１ｍｏｌ／Ｌ以上、好ましくは、０．０１ｍｏｌ／Ｌ以上であり、また、例えば、１０ｍｏｌ／Ｌ以下、好ましくは、５ｍｏｌ／Ｌ以下である。
【００５９】
また、分散液（ニオブ酸化物と、ニッケル塩と、カーボンと、溶剤との混合物）において、ニオブ酸化物と、ニッケル塩と、カーボンとの濃度（総量）は、例えば、０．０００１ｍｏｌ／Ｌ以上、好ましくは、０．０１ｍｏｌ／Ｌ以上であり、また、例えば、１５ｍｏｌ／Ｌ以下、好ましくは、８ｍｏｌ／Ｌ以下である。
【００６０】
そして、上記と同様に、得られた分散液を乾燥および焼成する。
【００６１】
これにより、ニオブ酸化物とニッケル酸化物とをカーボンに担持させることができる。
【００６２】
なお、上記では、ニッケル塩溶液に、ニオブ酸化物を添加したが、例えば、まず、ニオブ酸化物の分散液を調製し、その分散液にニッケル塩溶液を添加してもよい。
【００６３】
ニッケル酸化物中のニッケルに対するニオブ酸化物中のニオブの比率（ニオブ／ニッケル）は、０を超過し、好ましくは、０．１以上であり、また、例えば、０．５未満、好ましくは、０．３以下、より好ましくは、０．２５以下、さらに好ましくは、０．２以下である。
【００６４】
ニッケル酸化物中のニッケルに対するニオブ酸化物中のニオブの比率（ニオブ／ニッケル）が、上記した下限以下であれば、燃料電池は、耐久性に劣る。また、上記した上限以上であれば、燃料電池は、耐久性に劣る。
【００６５】
ニオブ酸化物と、ニッケル酸化物とをカーボンに担持させた金属酸化物触媒の比表面積は、例えば、１００ｍ２／ｇ以上、好ましくは、２００ｍ２／ｇ以上であり、また、例えば、１０００ｍ２／ｇ以下、好ましくは、８００ｍ２／ｇ以下である。
【００６６】
なお、比表面積は、ＪＩＳ  Ｚ  ８８３０（２０１３）に準拠したキャリアガス法により測定される。
【００６７】
ニオブ酸化物とニッケル酸化物とをカーボンに担持させる場合、ニオブ（金属）とニッケル（金属）とカーボンとの総量に対して、カーボンの含有割合は、例えば、２０質量％以上、好ましくは、４０質量％以上、より好ましくは、５０質量％以上であり、また、例えば、７０質量％以下、好ましくは、６５質量％以下、より好ましくは、６０質量％以下、さらに好ましくは、５５質量％以下である。
【００６８】
また、ニッケル（金属）の含有割合は、例えば、２０質量％以上、好ましくは、３０質量％以上、より好ましくは、４０質量％以上であり、また、例えば、５０質量％以下である。
【００６９】
また、ニオブ（金属）の含有割合は、例えば、１質量％以上、好ましくは、５質量％以上であり、また、例えば、５０質量％以下、好ましくは、３５質量％以下、より好ましくは、１０質量％以下、さらに好ましくは、８質量％以下、とりわけ好ましくは、７質量％以下、さらには、６質量％以下である。
【００７０】
また、このような触媒から燃料側電極２を形成するには、特に制限されないが、例えば、膜−電極接合体を形成する。膜−電極接合体は、公知の方法により形成することができる。例えば、まず、上記金属酸化物触媒と電解質溶液（アニオン交換樹脂溶液）とを混合し、必要によりアルコールやエーテルなどの適宜の溶媒を添加して粘度を調整することにより、上記金属酸化物触媒の分散液（燃料側電極インク）を調製する。次いで、その分散液を、電解質層４（アニオン交換膜）の厚み方向一方側の面（以下、単に一方面とする。）の表面にコーティングすることにより、上記金属酸化物触媒を電解質層４の一方面の表面に定着させる。
【００７１】
金属酸化物触媒の使用量は、例えば、０．０１〜５ｍｇ／ｃｍ２である。
【００７２】
この燃料側電極２では、後述するように、供給される液体燃料に含まれる、少なくとも水素および窒素を含有する化合物（以下、「燃料化合物」という。）と、電解質層４を通過した水酸化物イオン（ＯＨ−）とを反応させて、電子（ｅ−）と窒素（Ｎ２）と水（Ｈ２Ｏ）とを生成させる。
【００７３】
酸素側電極３は、電解質層４の他方の面に対向接触されている。この酸素側電極３は、特に限定されないが、例えば、金属触媒が担持される多孔質電極として形成されている。
【００７４】
上記金属触媒は、遷移金属が含まれており、例えば、遷移金属と錯体形成有機化合物とが錯体を形成することにより、形成されているか、または、例えば、遷移金属が導電性高分子からなる担体に担持されることにより、形成されている。
【００７５】
遷移金属としては、例えば、スカンジウム（Ｓｃ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、イットリウム（Ｙ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、パラジウム（Ｐｄ）、銀（Ａｇ）、ランタン（Ｌａ）、ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）などが挙げられる。これらのうち、好ましくは、鉄、銀、コバルトが挙げられ、より好ましくは、鉄が挙げられる。また、これらは、単独使用または２種以上併用することができ、これらの合金も使用することができる。
【００７６】
錯体形成有機化合物は、金属原子に配位することによって、当該金属原子と錯体を形成する有機化合物であって、例えば、ピロール、ポルフィリン、テトラメトキシフェニルポルフィリン、ジベンゾテトラアザアヌレン、フタロシアニン、コリン、クロリン、フェナントロリン、サルコミン、アミノアンチピリン（ＡＡＰＹｒ）などの錯体形成有機化合物またはこれらの重合体が挙げられる。これらのうち、好ましくは、ピロールの重合体であるポリピロール、フェナントロリン、サルコミン、アミノアンチピリンが挙げられ、とりわけ好ましくは、アミノアンチピリンが挙げられる。また、これらは、単独使用または２種以上併用することができる。
【００７７】
導電性高分子としては、上記した錯体形成有機化合物と重複する化合物もあるが、例えば、ポリアニリン、ポリピロール、ポリチオフェン、ポリアセチレン、ポリビニルカルバゾール、ポリトリフェニルアミン、ポリピリジン、ポリピリミジン、ポリキノキサリン、ポリフェニルキノキサリン、ポリイソチアナフテン、ポリピリジンジイル、ポリチエニレン、ポリパラフェニレン、ポリフルラン、ポリアセン、ポリフラン、ポリアズレン、ポリインドール、ポリジアミノアントラキノンなどが挙げられる。これらのうち、好ましくは、ポリピロールが挙げられる。また、これらは、単独使用または２種以上併用することができる。
【００７８】
金属触媒を形成するには、特に制限されず、公知の方法を採用することができる。
【００７９】
このような金属触媒から酸素側電極３を形成するには、特に制限されないが、例えば、上記した燃料側電極２と同様にして、金属触媒を電解質層４の他方の面（以下、他方面とする。）の表面に定着させる。
【００８０】
具体的には、例えば、まず、上記金属触媒と電解質溶液（アニオン交換樹脂溶液）とを混合し、必要によりアルコールやエーテルなどの適宜の溶媒を添加して粘度を調整することにより、上記金属触媒の分散液（酸素側電極インク）を調製する。次いで、その分散液を、電解質層４（アニオン交換膜）の他方面の表面にコーティングすることにより、上記金属触媒を電解質層４の他方面の表面に定着させる。
【００８１】
金属触媒の使用量は、例えば、０．０１〜５ｍｇ／ｃｍ２である。
【００８２】
この酸素側電極３では、後述するように、供給される酸素（Ｏ２）と、水（Ｈ２Ｏ）と、外部回路１３を通過した電子（ｅ−）とを反応させて、水酸化物イオン（ＯＨ−）を生成させる。
【００８３】
電解質層４は、アニオン交換膜から形成されている。アニオン交換膜としては、酸素側電極３で生成される水酸化物イオン（ＯＨ−）を、酸素側電極３から燃料側電極２へ移動させることができる媒体であれば、特に限定されないが、例えば、４級アンモニウム基、ピリジニウム基などのアニオン交換基を有する固体高分子膜（アニオン交換樹脂）が挙げられる。
【００８４】
燃料電池セルＳは、さらに、燃料供給部材５および酸素供給部材６を備えている。燃料供給部材５は、ガス不透過性の導電性部材からなり、その一方の面が、燃料側電極２に対向接触されている。そして、この燃料供給部材５には、燃料側電極２の全体に液体燃料を接触させるための燃料側流路７が、一方の面から凹む葛折状の溝として形成されている。なお、この燃料側流路７は、その上流側端部および下流側端部に、燃料供給部材５を貫通する供給口９および排出口８がそれぞれ連続して形成されている。
【００８５】
また、酸素供給部材６も、燃料供給部材５と同様に、ガス不透過性の導電性部材からなり、その一方の面が、酸素側電極３に対向接触されている。そして、この酸素供給部材６にも、酸素側電極３の全体に酸素（空気）を接触させるための酸素側流路１０が、一方の面から凹む葛折状の溝として形成されている。なお、この酸素側流路１０にも、その上流側端部および下流側端部に、酸素供給部材６を貫通する供給口１１および排出口１２がそれぞれ連続して形成されている。
【００８６】
また、図示しないが、燃料電池１においては、必要に応じて、燃料供給部材５と燃料側電極２との間、および、酸素供給部材６と酸素側電極３との間に、公知のガス拡散層を積層することができる。
【００８７】
そして、この燃料電池１は、実際には、上記した燃料電池セルＳが、複数積層されるスタック構造として形成される。そのため、燃料供給部材５および酸素供給部材６は、実際には、両面に燃料側流路７および酸素側流路１０が形成されるセパレータとして構成される。
【００８８】
なお、図示しないが、この燃料電池１には、導電性材料によって形成される集電板が備えられており、集電板に備えられた端子から燃料電池１で発生した起電力を外部に取り出すことができるように構成されている。
【００８９】
また、試験的（モデル的）には、この燃料電池セルＳの燃料供給部材５と酸素供給部材６とを外部回路１３によって接続し、その外部回路１３に電圧計１４を介在させて、発生する電圧を計測することもできる。
【００９０】
そして、本発明においては、上記燃料化合物を含む液体燃料が、改質などを経由することなく、直接供給される。
【００９１】
この燃料化合物では、水素は窒素に直接結合していることが好ましい。また、燃料化合物は、窒素−窒素結合を有するものが好ましく、炭素−炭素結合を有しないものが好ましい。また、炭素の数はできる限り少ない（できればゼロである）ものが好ましい。
【００９２】
また、このような燃料化合物には、その性能を阻害しない範囲において、酸素原子、イオウ原子などを含んでいてよく、より具体的には、カルボニル基、水酸基、水和物、スルホン酸基あるいは硫酸塩などとして、含まれていてもよい。
【００９３】
このような観点から、本発明において燃料化合物としては、具体的には、例えば、ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、カルボンヒドラジド（（ＮＨＮＨ２）２ＣＯ）などのヒドラジン類、例えば、尿素（ＮＨ２ＣＯＮＨ２）、例えば、イミダゾール、１，３，５−トリアジン、３−アミノ−１，２，４−トリアゾールなどの複素環類、例えば、ヒドロキシルアミン（ＮＨ２ＯＨ）、硫酸ヒドロキシルアミン（ＮＨ２ＯＨ・Ｈ２ＳＯ４）などのヒドロキシルアミン類などが挙げられる。このような燃料化合物は、単独または２種類以上組み合わせて用いることができる。好ましくは、ヒドラジン類が挙げられる。
【００９４】
上記した燃料化合物のうち、炭素を含まない化合物、すなわち、ヒドラジン（ＮＨ２ＮＨ２）、水加ヒドラジン（ＮＨ２ＮＨ２・Ｈ２Ｏ）、硫酸ヒドラジン（ＮＨ２ＮＨ２・Ｈ２ＳＯ４）、ヒドロキシルアミン（ＮＨ２ＯＨ）、硫酸ヒドロキシルアミン（ＮＨ２ＯＨ・Ｈ２ＳＯ４）などは、後述するヒドラジンの反応のように、ＣＯによる触媒の被毒がないので耐久性の向上を図ることができ、実質的なゼロエミッションを実現することができる。
【００９５】
また、液体燃料には、添加剤として、例えば、水酸化カリウム、水酸化ナトリウムなどのアルカリ金属水酸化物などが添加することができる。添加剤の添加量は、特に制限されず、目的および用途に応じて、適宜設定される。
【００９６】
液体燃料は、上記例示の燃料化合物をそのまま用いてもよいが、上記例示の燃料化合物を、例えば、水および／またはアルコール（例えば、メタノール、エタノール、プロパノール、イソプロパノールなどの低級アルコールなど）などの溶液として用いることができる。この場合、溶液中の燃料化合物の濃度は、燃料化合物の種類によっても異なるが、例えば、１〜９０重量％、好ましくは、１〜３０重量％である。
【００９７】
そして、酸素供給部材６の酸素側流路１０に酸素（空気）を供給しつつ、燃料供給部材５の燃料側流路７に上記した液体燃料を供給すれば、酸素側電極３においては、次に述べるように、燃料側電極２で発生し、外部回路１３を介して移動する電子（ｅ−）と、水（Ｈ２Ｏ）と、酸素（Ｏ２）とが反応して、水酸化物イオン（ＯＨ−）を生成する。生成した水酸化物イオン（ＯＨ−）は、アニオン交換膜からなる電解質層４を、酸素側電極３から燃料側電極２へ移動する。そして、燃料側電極２においては、電解質層４を通過した水酸化物イオン（ＯＨ−）と、液体燃料とが反応して、電子（ｅ−）が生成する。生成した電子（ｅ−）は、燃料供給部材５から外部回路１３を介して酸素供給部材６に移動され、酸素側電極３へ供給される。このような燃料側電極２および酸素側電極３における電気化学的反応によって、起電力が生じ、発電が行われる。
【００９８】
そして、このような電気化学的反応には、燃料側電極２において、液体燃料に水酸化物イオン（ＯＨ−）を直接反応させる一段反応と、液体燃料を、水素（Ｈ２）と窒素（Ｎ２）とに分解した後に、分解により生成した水素（Ｈ２）に水酸化物イオン（ＯＨ−）を反応させる二段反応との２種類の反応がある。
【００９９】
例えば、液体燃料としてヒドラジン（ＮＨ２ＮＨ２）を用いた場合には、一段反応は、燃料側電極２、酸素側電極３および全体として、次の反応式（１）〜（３）で表すことができる。
（１）      ＮＨ２ＮＨ２＋４ＯＨ−→４Ｈ２Ｏ＋Ｎ２＋４ｅ−      （燃料側電極）
（２）      Ｏ２＋２Ｈ２Ｏ＋４ｅ−→４ＯＨ−      （酸素側電極）
（３）      ＮＨ２ＮＨ２＋Ｏ２→２Ｈ２Ｏ＋Ｎ２      （全体）
また、二段反応は、燃料側電極２、酸素側電極３および全体として、次の反応式（４）〜（７）で表すことができる。
（４）      ＮＨ２ＮＨ２→２Ｈ２＋Ｎ２      （分解反応；燃料側電極）
（５）      Ｈ２＋２ＯＨ−→２Ｈ２Ｏ＋２ｅ−      （燃料側電極）
（６）      １／２Ｏ２＋Ｈ２Ｏ＋２ｅ−→２ＯＨ−      （酸素側電極）
（７）      Ｈ２＋１／２Ｏ２→Ｈ２Ｏ      （全体）
一方、上記の反応では、燃料電池の稼働中に、過酸化水素が発生し、これにより、燃料電池が劣化するという不具合がある。この反応は、反応式（８）のように示される。
（８）      ＮＨ２ＮＨ２＋２Ｏ２→２Ｈ２Ｏ２＋Ｎ２
しかし、燃料側電極２が、ニッケル酸化物中のニッケルに対するニオブ酸化物中のニオブの比率（ニオブ／ニッケル）が、上記した範囲であるため、燃料電池の出力低下を抑制しつつ、燃料電池の耐久性に優れる。
【０１００】
なお、この燃料電池１の運転条件は、特に限定されないが、例えば、燃料側電極２側の加圧が２００ｋＰａ以下、好ましくは、１００ｋＰａ以下であり、酸素側電極３側の加圧が２００ｋＰａ以下、好ましくは、１００ｋＰａ以下であり、燃料電池セルＳの温度が０〜１２０℃、好ましくは、２０〜８０℃として設定される。
【０１０１】
以上、本発明の実施形態について説明したが、本発明の実施形態は、これに限定されるものではなく、本発明の要旨を変更しない範囲で、適宜設計を変形することができる。
【０１０２】
本発明の燃料電池の用途としては、例えば、自動車、船舶、航空機などにおける駆動用モータの電源や、携帯電話機などの通信端末における電源などが挙げられる。
【実施例】
【０１０３】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１０４】
なお、「部」および「％」は、特に言及がない限り、質量基準である。
【０１０５】
実施例１（ニッケル酸化物およびニオブ酸化物（ニオブの含有割合／ニッケルの含有割合＝０．１２５）、焼成温度４００℃）
カーボン粉末（商品名：カーボンＥＣＰ６００ＪＤ（ケッチェンブラックＥＣＰ６００ＪＤの粉末）、ライオン社製）１０ｇを、純水０．３２３Ｌに加え、カーボン粉末を分散させ、分散液を得た。この分散液に、硝酸ニッケル水溶液（商品名：硝酸ニッケル六水和物、ニッケル含有量：ニッケル金属単体に換算して８ｇ、溶媒：純水０．０９９Ｌ）を配合し、十分に混合させた。次いで、この分散液に、ニオブゾル（酸化ニオブ、商品名：バイラール、ニオブ含有量：ニオブ金属担体に換算して１ｇ、溶媒：純水０．０２４Ｌ）を配合し、十分に混合させた。その後、この分散液を蒸発させ、粉末を得た。次いで、その粉末を６０℃で１５時間真空乾燥させた。その後、その粉末をアルゴン（Ａｒ）ガス中（酸素濃度０．００５％以下）において４００℃で３時間熱処理（焼成）して、金属酸化物触媒粉末を得た。
【０１０６】
なお、得られた金属酸化物触媒粉末を、ＪＩＳ  Ｋ  ０１３１に準拠して、Ｘ線回折装置（商品名：ＲＩＮＴ２５００、Ｒｉｇａｋｕ社製）により測定した。これにより、得られた金属酸化物触媒粉末は、ニッケル酸化物およびニオブ酸化物を含む触媒であることを確認した。
【０１０７】
実施例２（ニッケル酸化物およびニオブ酸化物（ニオブの含有割合／ニッケルの含有割合＝０．２５）、焼成温度４００℃）
硝酸ニッケル水溶液のニッケル含有量を、ニッケル金属単体に換算して４ｇに変更した以外は、実施例１と同様に処理して、金属酸化物触媒粉末を得た。
【０１０８】
なお、実施例１と同様に測定して、得られた金属酸化物触媒粉末は、ニッケル酸化物およびニオブ酸化物を含む触媒であることを確認した。
【０１０９】
比較例１（ニッケル金属単体、焼成温度６００℃）
カーボン粉末（商品名：カーボンＥＣＰ６００ＪＤ（ケッチェンブラックＥＣＰ６００ＪＤの粉末）、ライオン社製）５ｇを純水０．４５Ｌに加え、カーボン粉末を分散させ、分散液を得た。この分散液に、硝酸ニッケル水溶液（商品名：硝酸ニッケル六水和物、ニッケル含有量：ニッケル金属単体に換算して５ｇ、溶媒：純水０．６Ｌ）を配合し、十分に混合させた。次いで、この分散液に、水素化ホウ素ナトリウム６．４ｇを含む水溶液１．５Ｌを滴下し、ニッケルをカーボン上に担持させた。その後、この分散液をろ過するとともに、ろ液の導電率が５０μＳ／ｃｍ以下になるまで水洗し、粉末を得た。次いで、その粉末を１００℃で１０時間真空乾燥させた。その後、アルゴン（Ａｒ）ガス中（酸素濃度０．００５％以下）において６００℃で２時間熱処理（焼成）して、金属触媒粉末を得た。
【０１１０】
なお、実施例１と同様に測定して、得られた金属触媒粉末は、ニッケル金属単体を含む触媒であることを確認した。
【０１１１】
比較例２（ニッケル酸化物（ニオブの含有割合／ニッケルの含有割合＝０）、焼成温度４００℃）
アルゴンガス中における熱処理の温度を４００℃とした以外は、比較例１と同様に処理して、金属酸化物触媒粉末を得た。
【０１１２】
なお、実施例１と同様に測定して、得られた金属酸化物触媒粉末は、ニッケル酸化物を含む触媒であることを確認した。
【０１１３】
比較例３（ニッケル酸化物およびニオブ酸化物（ニオブの含有割合／ニッケルの含有割合＝０．５）、焼成温度４００℃）
硝酸ニッケル水溶液のニッケル含有量を、ニッケル金属単体に換算して２ｇに変更した以外は、実施例１と同様に処理して、金属酸化物触媒粉末を得た。
【０１１４】
なお、実施例１と同様に測定して、得られた金属酸化物触媒粉末は、ニッケル酸化物およびニオブ酸化物を含む触媒であることを確認した。
【０１１５】
（評価）
＜耐久性評価＞
各実施例および各比較例のそれぞれの金属酸化物触媒粉末０．１５ｇと、電解質樹脂溶液（炭化水素系アイオノマー（電解質樹脂）（商品名：Ａ３、ＡＳ４）、溶媒：１−プロパノール：ＴＨＦ＝１：１（質量比）、２質量％濃度、トクヤマ社製）３．７５ｇとを混合し、得られた混合物を、溶媒（１−プロパノール：ＴＨＦ＝１：１（質量比））２．０ｇに分散させて、燃料側電極インクを調製した。
【０１１６】
カーボンペーパー（商品名：１０ＡＡ  ＳＧＬ社製）の表面に金属酸化物触媒粉末の量が１．５ｍｇ／ｃｍ２となり、かつ、乾燥後の表面の面積が６×６ｃｍ２、厚みが５０μｍとなるように、触媒インクを塗布して常温で乾燥させた。これにより触媒層を形成した。
【０１１７】
その後、溶媒を常温の大気中で蒸発させ、３．２５ＭＰａの圧力で油圧プレス機により、カーボンペーパーの厚み方向両側から、触媒層ペーパーを２分加圧した。
【０１１８】
作成した触媒層シートを３ｍｍ×１２ｍｍに切り出し、作用電極にセットした。また、分析セルに参照電極、対電極および作用電極をセットした。また、３つの電極にポテンショスタット（１４７０Ｅ、Ｓｏｌａｒｔｒｏｎ社製）を接続した。
【０１１９】
別途、燃料として１ＭのＫＯＨと１体積％の水加ヒドラジンとの混合液を調製し、２００ｍｌを燃料タンクに入れ、チュービングポンプで３ｍｌ／分で分析セルへ供給した。
【０１２０】
次いで、電気化学測定法（定電位保持）により、触媒層の耐久性を測定した。結果を図２および図３に示す。
【０１２１】
＜評価条件＞
設定電位；０．３Ｖ（ｖｓ．ＮＨＥ）
参照電極；Ｈｇ／ＨｇＯ
対電極；Ｐｔコイル
測定温度；６０度
測定時間：１４５時間
燃料：１ＭＫＯＨ＋１％ヒドラジン
燃料流量：１５ｃｃ／ｍｉｎ
（考察）
図２に示すように、各実施例および各比較例のそれぞれの金属酸化物触媒は、耐久性評価の開始から触媒活性が低下した。
【０１２２】
具体的には、図３に示すように、実施例１（ニッケル酸化物およびニオブ酸化物（ニオブの含有割合／ニッケルの含有割合＝０．１２５））は、耐久性評価を開始した時点での電流値を１００％とした場合に、１４５時間経過した時点での電流維持率が８２％まで低下している。
【０１２３】
同様に、実施例２（ニッケル酸化物およびニオブ酸化物（ニオブの含有割合／ニッケルの含有割合＝０．２５））は、電流維持率が５２％まで低下している。
【０１２４】
また、比較例３（ニッケル酸化物およびニオブ酸化物（ニオブの含有割合／ニッケルの含有割合＝０．５）は、電流維持率が２％まで低下しており、比較例２（ニッケル酸化物のみ（ニオブの含有割合／ニッケルの含有割合＝０））は、電流維持率が１％まで低下している
これらの結果から、燃料側電極が、ニオブ酸化物とニッケル酸化物とを含み、ニッケル酸化物中のニッケルに対するニオブ酸化物中のニオブの比率（ニオブ／ニッケル）が、０を超過し、０．５未満であれば、燃料側電極の耐久性に優れると考察できる。
【符号の説明】
【０１２５】
１      燃料電池
２      燃料側電極
３      酸素側電極
４      電解質層
【図１】
2018049693.tif 000003
【図２】
2018049693.tif 000004
【図３】
2018049693.tif 000005